(57)【要約】  本発明は、液晶媒体の分散を調整するための方法に関し、前記方法は、液晶媒体が、０．１５５と０．１７５の間の複屈折Δｎ（５８９ｎｍ、２０℃）および１．１３と１．１５の間の分散Ｄ0を有するように個々の成分を選択することを特徴とする。本発明は、また、特に、ａ）０．１０と０．５の間の高い複屈折（Δｎ）および０と＋１０の間の低い誘電異方性（Δε）を有する化合物からなる成分Ａ、ｂ）０．０３と０．２の間の中程度の複屈折（Δｎ）および＋１０と＋６０の間の高い誘電異方性（Δε）を有する化合物からなる成分Ｂ、およびｃ）０．０２と０．１８の間の低い複屈折（Δｎ）および−６と＋１０の間の低い誘電異方性（Δε）を有する化合物からなる成分Ｃを含有する前記方法によって得られる液晶媒体に関する。本発明は、また、液晶ディスプレイにおける前記媒体の使用、および前記媒体を含有する液晶ディスプレイに関する。【特許請求の範囲】
【請求項１】
液晶媒体の分散Ｄを設定するための方法であって、液晶媒体が、０．１５５〜０．１７５の範囲の複屈折Δｎ（５８９ｎｍ、２０℃）および１．１３〜１．１５の範囲の分散Ｄ0を有するように個々の化合物を選択することを特徴とする方法。
【請求項２】
液晶媒体が、
ａ）０．１０〜０．５０の範囲の高い複屈折（Δｎ）および０〜＋１０の範囲の低い誘電異方性（Δε）を有する化合物からなる成分Ａ、
ｂ）０．０３〜０．２０の範囲の中程度の複屈折（Δｎ）および＋１０〜＋６０の範囲の高い誘電異方性（Δε）を有する化合物からなる成分Ｂ、および
ｃ）０．０２〜０．１８の範囲の低い複屈折（Δｎ）および−６〜＋１０の範囲の低い誘電異方性（Δε）を有する化合物からなる成分Ｃ
を含み、
成分Ａの化合物は、それらの割合に対して、式Ｉ−２ａの化合物の割合（重量％）から出発して成分Ａのすべてのさらなる化合物の割合（重量％）を加え、ただし各場合に（式Ｉ−２ａの化合物の）複屈折Δｎ／（それぞれの化合物の）複屈折Δｎの比で割ることにより計算される当量Ａを形成し、
成分Ｂの化合物は、それらの割合に対して、成分Ｂのすべての化合物の割合（重量％）を加算し、ただし各場合に（式Ｉ−２ａの化合物の）複屈折Δｎ／（それぞれの化合物の）複屈折Δｎの比で割ることにより計算される当量Ｂを形成し、
当量Ａの値が、≦２８であり、当量Ｂの値が５〜１１の範囲であることを特徴とする請求項１に記載の方法。
【請求項３】
ａ）０．１０〜０．５０の範囲の高い複屈折（Δｎ）および０〜＋１０の範囲の低い誘電異方性（Δε）を有する化合物からなる成分Ａ、
ｂ）０．０３〜０．２０の範囲の中程度の複屈折（Δｎ）および＋１０〜＋６０の範囲の高い誘電異方性（Δε）を有する化合物からなる成分Ｂ、および
ｃ）０．０２〜０．１８の範囲の低い複屈折（Δｎ）および−６〜＋１０の範囲の低い誘電異方性（Δε）を有する化合物からなる成分Ｃ
を含むことを特徴とする液晶媒体。
【請求項４】
０．１５５〜０．１７５の範囲の複屈折を有することを特徴とする請求項３に記載の液晶媒体。
【請求項５】
１．１３〜１．１５の範囲の分散Ｄ0を有することを特徴とする請求項３または４に記載の液晶媒体。
【請求項６】
成分Ａが、式Ｉ〜ＩＶ
【化１】
2007525587.tif 000055
（式中、
Ｒ11およびＲ12、Ｒ21およびＲ22、Ｒ31およびＲ32、Ｒ41およびＲ42は、それぞれ、互いに独立して、１〜１５個の炭素原子を有するアルキルもしくはアルコキシ、または２〜１５個の炭素原子を有するアルケニル、アルケニルオキシもしくはアルコキシアルキルを意味し、
Ｚ11およびＺ12、Ｚ21、Ｚ22およびＺ23、Ｚ31、Ｚ32およびＺ33、Ｚ41、Ｚ42およびＺ43は、それぞれ、互いに独立して、−ＣＨ2−ＣＨ2−、−ＣＦ2−ＣＦ2−、−ＣＦ2−ＣＨ2−、−ＣＨ2−ＣＦ2−、−ＣＨ＝ＣＨ−、−ＣＦ＝ＣＦ−、−ＣＦ＝ＣＨ−、−ＣＨ＝ＣＦ−、−Ｃ≡Ｃ−、−ＣＯＯ−、−ＯＣＯ−、−ＣＨ2Ｏ−、−ＯＣＨ2−、−ＣＦ2Ｏ−、−ＯＣＦ2−、−（ＣＨ2）4−または単結合を意味し、
ｍおよびｎは、０または１を意味し、
ここで、式Ｉ〜ＩＶにおけるフェニル環は、また、それぞれ、互いに独立して、Ｆ原子によりモノ置換、ジ置換またはポリ置換されていてもよい）
の化合物からなる群から選択された化合物から主としてなることを特徴とする請求項３から５の少なくとも一項に記載の液晶媒体。
【請求項７】
成分Ｂが、式Ｖ〜ＶＩＩＩ
【化２】
2007525587.tif 000056
（式中、
Ｒ51、Ｒ61、Ｒ71およびＲ81は、１〜１５個の炭素原子を有するアルキルもしくはアルコキシ、または２〜１５個の炭素原子を有するアルケニル、アルケニルオキシもしくはアルコキシアルキルを意味し、
Ｒ52、Ｒ62、Ｒ72およびＲ82は、ＣＮ、ハロゲンまたは１〜３個の炭素原子を有するフッ素化アルキルもしくはアルコキシを意味し、
Ｚ51、Ｚ61、Ｚ71およびＺ72、Ｚ81およびＺ82は、それぞれ、互いに独立して、−ＣＨ2−ＣＨ2−、−ＣＦ2−ＣＦ2−、−ＣＦ2−ＣＨ2−、−ＣＨ2−ＣＦ2−、−ＣＨ＝ＣＨ−、−ＣＦ＝ＣＦ−、−ＣＦ＝ＣＨ−、−ＣＨ＝ＣＦ−、−Ｃ≡Ｃ−、−ＣＯＯ−、−ＯＣＯ−、−ＣＨ2Ｏ−、−ＯＣＨ2−、−ＣＦ2Ｏ−、−ＯＣＦ2−、−（ＣＨ2）4−または単結合を意味し、
Ｌ51およびＬ52、Ｌ61およびＬ62、Ｌ71およびＬ72、Ｌ81、Ｌ82、Ｌ83およびＬ84は、それぞれ、互いに独立して、ＨまたはＦを意味する）
の化合物からなる群から選択された化合物から主としてなることを特徴とする請求項３から６の少なくとも一項に記載の液晶媒体。
【請求項８】
成分Ｃが、式ＩＸ〜ＸＩ
【化３】
2007525587.tif 000057
（式中、
Ｒ91、Ｒ101およびＲ111は、１〜１５個の炭素原子を有するアルキルもしくはアルコキシ、または２〜１５個の炭素原子を有するアルケニル、アルケニルオキシもしくはアルコキシアルキルを意味し、
Ｒ92、Ｒ102およびＲ112は、１〜１５個の炭素原子を有するアルキルもしくはアルコキシ、または２〜１５個の炭素原子を有するアルケニル、アルケニルオキシもしくはアルコキシアルキルを、あるいはＲ102の場合はさらにＦをも意味し、
Ｚ91およびＺ92、Ｚ101およびＺ102、Ｚ111、Ｚ112およびＺ113は、それぞれ、互いに独立して、−ＣＨ2−ＣＨ2−、−ＣＦ2−ＣＦ2−、−ＣＦ2−ＣＨ2−、−ＣＨ2−ＣＦ2−、−ＣＨ＝ＣＨ−、−ＣＦ＝ＣＦ−、−ＣＦ＝ＣＨ−、−ＣＨ＝ＣＦ−、−Ｃ≡Ｃ−、−ＣＯＯ−、−ＯＣＯ−、−ＣＨ2Ｏ−、−ＯＣＨ2−、−ＣＦ2Ｏ−、−ＯＣＦ2−、−（ＣＨ2）4−または単結合を意味し、
ｏは、０、１または２を意味し、
ここで、式ＸおよびＸＩにおけるフェニル環は、また、１個または２個のＦ原子により置換されていてもよい）
の化合物からなる群から選択された化合物から主としてなることを特徴とする請求項３から７の少なくとも一項に記載の液晶媒体。
【請求項９】
請求項３から８の少なくとも一項に記載の液晶媒体の使用であって、電気光学ディスプレイにおける使用。
【請求項１０】
請求項３から８の少なくとも一項に記載の液晶媒体を含有する電気光学ディスプレイ。
【請求項１１】
それがＴＮまたはＳＴＮディスプレイであることを特徴とする請求項１０に記載のディスプレイ。
【発明の詳細な説明】
【技術分野】
【０００１】
本発明は、液晶混合物およびその使用、特にＴＮ（ｔｗｉｓｔｅｄ  ｎｅｍａｔｉｃ−ねじれネマチック）およびＳＴＮ（ｓｕｐｅｒ  ｔｗｉｓｔｅｄ  ｎｅｍａｔｉｃ−超ねじれネマチック）液晶ディスプレイにおける使用に関する。
【背景技術】
【０００２】
ＴＮディスプレイは、例えば、Ｍ．ＳｃｈａｄｔおよびＷ．Ｈｅｌｆｒｉｃｈ、Ａｐｐｌ．Ｐｈｙｓ．Ｌｅｔｔ．，１８，１２７（１９７１）から知られている。ＳＴＮディスプレイは、例えば、ＥＰ  ０  １３１  ２１６  Ｂ１、ＤＥ  ３４  ２３  ９９３  Ａ１、ＥＰ  ０  ０９８  ０７０  Ａ２、Ｍ．ＳｃｈａｄｔおよびＦ．Ｌｅｅｎｈｏｕｔｓ、１７ｔｈ  Ｆｒｅｉｂｕｒｇ  Ｃｏｎｇｒｅｓｓ  ｏｎ  Ｌｉｑｕｉｄ  Ｃｒｙｓｔａｌｓ（８．−１０．０４．８７）、Ｋ．Ｋａｗａｓａｋｉら、ＳＩＤ  ８７  Ｄｉｇｅｓｔ  ３９１（２０．６）、Ｍ．ＳｃｈａｄｔおよびＦ．Ｌｅｅｎｈｏｕｔｓ，ＳＩＤ  ８７  Ｄｉｇｅｓｔ  ３７２（２０．１）、Ｋ．Ｋａｔｏｈら、Ｊａｐａｎｅｓｅ  Ｊｏｕｒｎａｌ  ｏｆ  Ａｐｐｌｉｅｄ  Ｐｈｙｓｉｃｓ，Ｖｏｌ．２６，Ｎｏ．１１，Ｌ  １７８４−Ｌ  １７８６（１９８７）、Ｆ．ＬｅｅｎｈｏｕｔｓらＡｐｐｌ．Ｐｈｙｓ．Ｌｅｔｔ．５０（２１），１４６８（１９８７）、Ｈ．Ａ．ｖａｎ  ＳｐｒａｎｇおよびＨ．Ｇ．Ｋｏｏｐｍａｎ、Ｊ．Ａｐｐｌ．Ｐｈｙｓ．６２（５），１７３４（１９８７）、Ｔ．Ｊ．ＳｃｈｅｆｆｅｒおよびＪ．Ｎｅｈｒｉｎｇ，Ａｐｐｌ．Ｐｈｙｓ．Ｌｅｔｔ．４５（１０），１０２１（１９８４）、Ｍ．ＳｃｈａｄｔおよびＦ．Ｌｅｅｎｈｏｕｔｓ，Ａｐｐｌ．Ｐｈｙｓ．Ｌｅｔｔ．５０（５），２３６（１９８７）ならびにＥ．Ｐ．Ｒａｙｎｅｓ，Ｍｏｌ．Ｃｒｙｓｔ．Ｌｉｑ．Ｃｒｙｓｔ．Ｌｅｔｔｅｒｓ  Ｖｏｌ．４（１），ｐｐ．１−８（１９８６）から知られている。ここでの用語ＳＴＮは、１６０°と３６０°の間の値のねじれ角度を有する任意の比較的高いねじれディスプレイ要素、例えば、Ｗａｔｅｒｓら（Ｃ．Ｍ．Ｗａｔｅｒｓら、Ｐｒｏｃ．Ｓｏｃ．Ｉｎｆ．Ｄｉｓｐ．（Ｎｅｗ  Ｙｏｒｋ）（１９８５）（３ｒｄ  Ｉｎｔｅｒｎ．Ｄｉｓｐｌａｙ  Ｃｏｎｆｅｒｅｎｃｅ，Ｋｏｂｅ，Ｊａｐａｎ）によるディスプレイ要素、ＳＴＮ−ＬＣＤ（ＤＥ−Ａ  ３５  ０３  ２５９）、ＳＢＥ−ＬＣＤ（Ｔ．Ｊ．ＳｃｈｅｆｆｅｒおよびＪ．Ｎｅｈｒｉｎｇ、Ａｐｐｌ．Ｐｈｙｓ．Ｌｅｔｔ．４５（１９８４）１０２１）、ＯＭＩ−ＬＣＤ（Ｍ．ＳｃｈａｄｔおよびＦ．Ｌｅｅｎｈｏｕｔｓ，Ａｐｐｌ．Ｐｈｙｓ．Ｌｅｔｔ．５０（１９８７），２３６、ＤＳＴ−ＬＣＤ（ＥＰ−Ａ  ０  ２４６  ８４２）またはＢＷ−ＳＴＮ−ＬＣＤ（Ｋ．ＫａｗａｓａｋｉらＳＩＤ  ８７  Ｄｉｇｅｓｔ  ３９１（２０．６））などを含む。
【０００３】
このタイプの液晶ディスプレイの誘電体として使用される液晶は、その光学的性質が電圧の印加と同時に可逆的に変化するものである。媒体として液晶を使用する電気光学ディスプレイは、当業者には周知である。これらの液晶ディスプレイはさまざまな電気光学効果を使用する。
【０００４】
最も広く知られる従来のディスプレイは、ＴＮ効果（約９０°ねじれたネマチック構造を有するねじれネマチック）、ＳＮＴ（超ねじれネマチック）効果またはＳＢＥ（ｓｕｐｅｒｔｗｉｓｔｅｄ  ｂｉｒｅｆｒｉｎｇｅｎｃｅ  ｅｆｆｅｃｔ−超ねじれ複屈折効果）を使用する。これらおよび類似の電気光学効果においては、正の誘電異方性（Δε）の液晶媒体が使用される。
【０００５】
一般のディスプレイ、即ち、これらの効果を用いるディスプレイなどの作動電圧は、できるだけ低くあるべきであるため、液晶媒体は、一般に誘電性が正の液晶化合物から主として構成されており、誘電性が中性の化合物を最大でも比較的小さい／低い割合で含む、比較的誘電異方性の大きな液晶媒体が使用される。
【発明の開示】
【発明が解決しようとする課題】
【０００６】
正の誘電異方性の液晶媒体を必要とする前記電気光学効果を利用する前記従来型のディスプレイとは対照的に、負の誘電異方性の液晶媒体を用いる他の電気光学効果、例えば、ＥＣＢ効果（ｅｌｅｃｔｒｉｃａｌｌｙ  ｃｏｎｔｒｏｌｌｅｄ  ｂｉｒｅｆｒｉｎｇｅｎｃｅ−電界制御複屈折）およびその派生型ＤＡＰ（ｄｅｆｏｒｍａｔｉｏｎ  ｏｆ  ａｌｉｇｎｅｄ  ｐｈａｓｅｓ−整列相の変形）、ＶＡＮ（ｖｅｒｔｉｃａｌｌｙ  ａｌｉｇｎｅｄ  ｎｅｍａｔｉｃｓ−垂直配向ネマチック）ならびにＣＳＨ（ｃｏｌｏｕｒ  ｓｕｐｅｒ  ｈｏｍｅｏｔｒｏｐｉｃｓ−カラースーパーホメオトロピック）などが存在する。これらは、同様に、本出願の対象である。
【０００７】
最近高い割合まで採用されるようになっているＩＰＳ（ｉｎ−ｐｌａｎｅ  ｓｗｉｔｃｈｉｎｇ−インプレインスイッチング）効果は、使用されるディスプレイ方式に依存して誘電性が正と誘電性が負の液晶媒体のいずれにおいても染料を使用することができる「ゲスト／ホスト」ディスプレイと同じように、誘電性が正と誘電性が負の液晶媒体を両方共使用することができる。この段落で述べた液晶ディスプレイの場合において同様に誘電性が負の液晶媒体を使用するものおよび誘電性が正の液晶媒体を使用するものは、両方とも、本出願の対象である。
【０００８】
さらに非常に期待が持てるタイプの液晶ディスプレイは、プラズマ発光アレイを用いて好ましくはアドレスする（ｐｌａｓｍａ  ａｄｄｒｅｓｓｅｄ  ｌｉｑｕｉｄ  ｃｒｙｓｔａｌ  ｄｉｓｐｌａｙｓ−プラズマアドレス液晶ディスプレイ、またはＰＡＬＣＤ）いわゆる「ａｘｉａｌｌｙ  ｓｙｍｍｅｔｒｉｃ  ｍｉｃｒｏｄｏｍａｉｎ−軸対称マイクロドメイン」（ＡＳＭと略記する）ディスプレイである。これらのディスプレイもまた、本出願の対象である。
【０００９】
上記の効果およびすべての類似の効果を利用する液晶ディスプレイにおいて採用される液晶媒体は、大部分、ほとんどの場合、まさに極めて実質的には対応する誘電異方性を有する液晶化合物から、即ち、誘電性が正の媒体の場合は正の誘電異方性の化合物から、および誘電性が負の媒体の場合は負の誘電異方性の化合物から一般にはなる。
【００１０】
十分に良好なコントラストを獲得するために、光学遅延即ち液晶材料の複屈折（Δｎ）と液晶層の厚さ（ｄ）の積は、使用される特定の電気光学方式に適合した値を有していなければならない。
【００１１】
液晶材料の複屈折は、使用される光の波長に比較的高く依存する。この効果は、また、複屈折分散としても知られている。この効果のために、電気光学ディスプレイ方式にとって好ましいある一定の個々の複屈折値は、単一の波長においてのみ設定することができる。
【００１２】
典型的な液晶混合物の分散は、例えば、Ｗｕ，Ｔ．Ｓ．ら、ＳＰＩＥ  Ｖｏｌ．６８４，“Ｌｉｑｕｉｄ  Ｃｒｙｓｔａｌｓ  ａｎｄ  Ｓｐａｔｉａｌ  Ｌｉｇｈｔ  Ｍｏｄｕｌａｔｏｒ  Ｍａｔｅｒｉａｌｓ”（１９８６），ｐｐ．６９〜７６に記載されている。短波長のところで、複屈折はかなり増大し、それは長波長のところで一定の限界値に近づく。複屈折の波長依存性の描写の幅広く拡大した形は、波長の逆数の２乗による多項式展開である、コーシーの式、式（１）：
Δｎ（λ）＝Δｎ（∞）＋Ａ・（１／λ2）＋Ｃ・（１／λ4）      （１）
（式中、λは、波長であり、
Δｎ（λ）は、波長λにおける複屈折であり、
Δｎ（∞）は、無限大波長であり、
ＡおよびＣは定数である）
である。
【００１３】
ほとんどの応用に対して、２乗項（Ｃ・（１／λ4））は、最初に得られた近似値に対して無視することができる。
【００１４】
いくつかの応用に対しては、液晶材料の一定の複屈折分散が、必要である。これは、特に、光学遅延層またはフィルムを有するＳＴＮディスプレイの場合である。これらのディスプレイにおいて、さまざまな特定の視角で起こる好ましくない色効果は、使用される液晶材料の複屈折の波長分散に一般に依存する。多くの応用、例えば、モニター電話または移動電話への応用およびその他の携帯コミュニケーション機器において、液晶材料の分散は、したがって、コントラストに対してまさに最も重要である。
【００１５】
既知の液晶混合物は、その要求を満たさないか、不十分な程度にしか満たさない。
【００１６】
したがって、従来技術による媒体の不都合がないか、または少なくとも著しく減少した程度となっている液晶媒体に対する大きな要求が過去に存在し、現在も存在している。
【課題を解決するための手段】
【００１７】
本発明は、したがって、ある一定の複屈折分散を有する液晶材料を提供することおよび上記材料を得るための方法を提供する目的に基づいた。
【発明を実施するための最良の形態】
【００１８】
液晶ディスプレイに使用されている事実上すべての液晶材料は、個々の化合物ではなく、むしろ複数の個々の化合物の混合物である。意外にも、液晶混合物の複屈折分散は、使用される化合物の対応する選択により影響され、したがって、狙いを定めたやり方で選択することができることが見出されている。
【００１９】
液晶媒体の分散Ｄという用語は、波長λ1における複屈折Δｎの、波長λ2における複屈折Δｎに対する比、即ち、
Ｄ＝Δｎ（λ1）／Δｎ（λ2）
を意味するものと一般に解釈される。
【００２０】
本出願において、分散Ｄ0は、各場合に２０℃で測定した、４５０ｎｍにおける複屈折Δｎの５８９ｎｍにおける複屈折Δｎに対する比、即ち、
Ｄ0＝Δｎ（４５０ｎｍ、２０℃）／Δｎ（５８９ｎｍ、２０℃）
を意味する。
【００２１】
本出願は、したがって、液晶媒体の分散Ｄを設定するための方法であって、液晶媒体が、０．１５５〜０．１７５、好ましくは０．１６０〜０．１７０、特に好ましくは０．１６１〜０．１６９の範囲の複屈折Δｎ（５８９ｎｍ、２０℃）および１．１３〜１．１５の範囲、好ましくは１．１３５〜１．１４５範囲の分散Ｄ0を有するように個々の化合物を選択することを特徴とする方法に関する。
【００２２】
液晶混合物の複屈折は、使用されている化合物の複屈折値によって決まる。その混合物の複屈折の概算は、使用したすべての個々の化合物の複屈折値のそれぞれの重量百分率を加重した算術平均として得られる。
【００２３】
本出願は、また、複屈折Δｎ（５８９ｎｍ、２０℃）が、０．１５５〜０．１７５の範囲であり、分散Ｄ0が、１．１３〜１．１５の範囲である液晶混合物に関する。
【００２４】
本発明による液晶混合物の分散Ｄ0は、好ましくは１．１３５〜１．１４５の範囲である。
【００２５】
本発明による液晶混合物は、好ましくは０．１６０〜０．１７０の範囲、特に好ましくは０．１６１〜０．１６９の範囲の複屈折Δｎ（５８９ｎｍ、２０℃）を有する。
【００２６】
本発明による液晶混合物は、高い複屈折Δｎおよび低い誘電異方性Δεを有する化合物からなる成分Ａを好ましくは含む。この成分の化合物の複屈折Δｎは、０．１０〜０．５０の範囲、好ましくは０．１３〜０．４５の範囲、特に好ましくは０．１６〜０．４０の範囲である。誘電異方性Δεは、０〜＋１０の範囲、好ましくは＋０．５〜＋８の範囲、特に好ましくは＋１〜＋６の範囲である。
【００２７】
本発明による液晶混合物は、好ましくは中程度の複屈折Δｎおよび高い誘電異方性Δεを有する化合物からなる成分Ｂを含む。この成分の化合物の複屈折Δｎは、０．０３〜０．２０の範囲、好ましくは０．０４〜０．１９の範囲、特に好ましくは０．０５〜０．１８の範囲である。その誘電異方性Δεは、＋１０〜＋６０の範囲、好ましくは＋１１〜＋５５の範囲である。
【００２８】
本発明による液晶混合物は、低い複屈折Δｎおよび低い誘電異方性Δεを有する化合物からなる成分Ｃを好ましくは含む。この成分の化合物の複屈折Δｎは、０．０２〜０．１８の範囲、好ましくは０．０３〜０．１６の範囲、特に好ましくは０．０４〜０．１４の範囲である。その誘電異方性Δεは、−６〜＋１０の範囲、好ましくは−４〜＋８の範囲、特に好ましくは−２〜＋６の範囲である。
【００２９】
好ましくは、成分Ａは、互いに直接結合しているかまたはトラン基を介して互いに結合しているかのいずれかである２個のフェニル環を有しており、以下の
・互いにトラン基を介して結合している２個のフェニル環を有しており、場合によってさらに１個のシクロヘキサン環またはフェニル環を有する化合物、
・１個のシクロヘキサン環および２個のフェニル環を有する化合物、および
・２個のシクロヘキサン環および２個のフェニル環を有する化合物
からなる群から好ましくは選択される低い誘電異方性Δεを有する１個または複数の化合物を含む。
【００３０】
成分Ａは、特に好ましくは、主に、特に基本的には完全に、１個または複数の前記化合物からなる。
【００３１】
成分Ｂは、以下の
・１個のシクロヘキサン環および１個のフェニル環を有する化合物、
・場合により橋かけ基を介して互いに結合している２個のフェニル環を有する化合物、
・２個のシクロヘキサン環および１個のフェニル環を有しており、そのフェニル環が、場合により橋かけ基を介して互いに結合している化合物、ならびに
・１個のシクロヘキサン環および２個のフェニル環を有する化合物
からなる群から選択される高い誘電異方性Δεを有する１個または複数の化合物を好ましくは含む。
【００３２】
成分Ｂは、特に好ましくは、主に、特に基本的には完全に、１個または複数の前記化合物からなる。
【００３３】
成分Ｃは、以下の
・２個のシクロヘキサン環を有する化合物、
・２個のシクロヘキサン環および１個のフェニル環を有しており、その２個のシクロヘキサン環が、場合により橋かけ基を介して互いに結合している化合物、ならびに
・３個のシクロヘキサン環および１個のフェニル環を有する化合物
からなる群から選択される低い誘電異方性Δεを有する１個または複数の化合物を好ましくは含む。
【００３４】
成分Ｃは、特に好ましくは、主に、特に基本的には完全に、１個または複数の前記化合物からなる。
【００３５】
成分Ａは、式Ｉ〜ＩＶ
【００３６】
【化１】
2007525587.tif 000002
【００３７】
（式中、
Ｒ11およびＲ12、Ｒ21およびＲ22、Ｒ31およびＲ32、Ｒ41およびＲ42は、それぞれ、互いに独立して、１〜１５個の炭素原子を有するアルキルもしくはアルコキシ、好ましくは１〜７個の炭素原子を有するｎ−アルキルもしくはｎ−アルコキシ、または２〜１５個の炭素原子、好ましくは２〜７個の炭素原子を有するアルケニル、アルケニルオキシもしくはアルコキシアルキルを意味し、
Ｒ11、Ｒ21、Ｒ31およびＲ41は、１〜７個の炭素原子を有するｎ−アルキルを特に好ましくは意味し、
Ｒ12、Ｒ22、Ｒ32およびＲ42は、特に好ましくは、１〜７個の炭素原子を有するｎ−アルキルまたはｎ−アルコキシを意味し、
Ｚ11およびＺ12、Ｚ21、Ｚ22およびＺ23、Ｚ31、Ｚ32およびＺ33、Ｚ41、Ｚ42およびＺ43は、それぞれ、互いに独立して、−ＣＨ2−ＣＨ2−、−ＣＦ2−ＣＦ2−、−ＣＦ2−ＣＨ2−、−ＣＨ2−ＣＦ2−、−ＣＨ＝ＣＨ−、−ＣＦ＝ＣＦ−、−ＣＦ＝ＣＨ−、−ＣＨ＝ＣＦ−、−Ｃ≡Ｃ−、−ＣＯＯ−、−ＯＣＯ−、−ＣＨ2Ｏ−、−ＯＣＨ2−、−ＣＦ2Ｏ−、−ＯＣＦ2−、−（ＣＨ2）4−または単結合、好ましくは単結合、またはＺ11、Ｚ12およびＺ22の場合はさらに好ましくは同様に−Ｃ≡Ｃ−を意味し、
ｍおよびｎは、０または１を意味し、
ここで、式Ｉ〜ＩＶにおけるフェニル環は、また、それぞれ、互いに独立して、Ｆ原子によりモノ置換、ジ置換またはポリ置換、好ましくはモノ置換またはジ置換されていてもよい）
の化合物からなる群から選択された１個または複数の化合物を好ましくは含む。
【００３８】
成分Ａは、特に好ましくは、主に、特に基本的には完全に、式Ｉ〜ＩＶの化合物からなる群から選択される１個または複数の化合物からなる。
【００３９】
成分Ｂは、式Ｖ〜ＶＩＩＩ
【００４０】
【化２】
2007525587.tif 000003
【００４１】
（式中、
Ｒ51、Ｒ61、Ｒ71およびＲ81は、１〜１５個の炭素原子を有するアルキルもしくはアルコキシ、好ましくは１〜７個の炭素原子を有するｎ−アルキルもしくはｎ−アルコキシ、または２〜１５個の炭素原子、好ましくは２〜７個の炭素原子を有するアルケニル、アルケニルオキシもしくはアルコキシアルキル、特に好ましくは１〜７個の炭素原子を有するｎ−アルキルを意味し、
Ｒ52、Ｒ62、Ｒ72およびＲ82は、ＣＮ、ハロゲンまたは１〜３個の炭素原子を有するフッ素化アルキルもしくはアルコキシ、好ましくは、ＣＮ、Ｆ、Ｃｌ、ＣＦ
3またはＯＣＦ3、特に好ましくはＣＮまたはＮを意味し、
Ｚ51、Ｚ61、Ｚ71およびＺ72、Ｚ81およびＺ82は、それぞれ、互いに独立して、−ＣＨ2−ＣＨ2−、−ＣＦ2−ＣＦ2−、−ＣＦ2−ＣＨ2−、−ＣＨ2−ＣＦ2−、−ＣＨ＝ＣＨ−、−ＣＦ＝ＣＦ−、−ＣＦ＝ＣＨ−、−ＣＨ＝ＣＦ−、−Ｃ≡Ｃ−、−ＣＯＯ−、−ＯＣＯ−、−ＣＨ2Ｏ−、−ＯＣＨ2−、−ＣＦ2Ｏ−、−ＯＣＦ2−、−（ＣＨ2）4−または単結合、好ましくは単結合、あるいはＺ61およびＺ72の場合、さらに好ましくは同様に−ＣＯＯ−を意味し、
Ｌ51およびＬ52、Ｌ61およびＬ62、Ｌ71およびＬ72、Ｌ81、Ｌ82、Ｌ83およびＬ84は、それぞれ、互いに独立して、ＨまたはＦを意味し、
ここで、式Ｖ、ＶＩＩおよびＶＩＩＩにおけるシクロヘキサン環中の１個または２個の非隣接の、好ましく２個のＣＨ2基は、Ｏ原子によって置換されていてもよく、式ＶＩの左側のフェニル環における１個または２個のＣＨ基は、Ｎによって置換されていてもよい）
の化合物からなる群から選択された１個または複数の化合物を好ましくは含む。
【００４２】
成分Ｂは、特に好ましくは、主に、特に基本的には完全に、式Ｖ〜ＶＩＩＩの化合物からなる群から選択される１個または複数の化合物からなる。
【００４３】
成分Ｃは、式ＩＸ〜ＸＩ
【００４４】
【化３】
2007525587.tif 000004
【００４５】
（式中、
Ｒ91、Ｒ101およびＲ111は、１〜１５個の炭素原子を有するアルキルもしくはアルコキシ、好ましくは１〜７個の炭素原子を有するｎ−アルキルもしくはｎ−アルコキシ、または２〜１５個の炭素原子、好ましくは２〜７個の炭素原子を有するアルケニル、アルケニルオキシもしくはアルコキシアルキル、特に好ましくは１〜７個の炭素原子を有するｎアルキルもしくは２〜７個の炭素原子を有するアルケニルを意味し、
Ｒ92、Ｒ102およびＲ112は、１〜１５個の炭素原子を有するアルキルもしくはアルコキシ、好ましくは１〜７個の炭素原子を有するｎ−アルキルもしくはｎ−アルコキシ、または２〜１５個の炭素原子、好ましくは２〜７個の炭素原子を有するアルケニル、アルケニルオキシもしくはアルコキシアルキル、特に好ましくは１〜７個の炭素原子を有するｎ−アルキル、１〜７個の炭素原子を有するｎ−アルコキシまたは２〜７個の炭素原子を有するアルケニル、あるいは、Ｒ102の場合はさらに好ましくはＦをも意味し、
Ｚ91およびＺ92、Ｚ101およびＺ102、Ｚ111、Ｚ112およびＺ113は、それぞれ、互いに独立して、−ＣＨ2−ＣＨ2−、−ＣＦ2−ＣＦ2−、−ＣＦ2−ＣＨ2−、−ＣＨ2−ＣＦ2−、−ＣＨ＝ＣＨ−、−ＣＦ＝ＣＦ−、−ＣＦ＝ＣＨ−、−ＣＨ＝ＣＦ−、−Ｃ≡Ｃ−、−ＣＯＯ−、−ＯＣＯ−、−ＣＨ2Ｏ−、−ＯＣＨ2−、−ＣＦ2Ｏ−、−ＯＣＦ2−、−（ＣＨ2）4−または単結合、好ましくは単結合、あるいはＺ101の場合、さらに好ましくは同様に−ＣＨ＝ＣＨ−を意味し、
ｏは、０、１または２、好ましくは０または１を意味し、
ここで、式ＸおよびＸＩにおけるフェニル環、式Ｘにおける好ましくはＲ102基に対してオルト位のフェニル環は、また、１個または２個のＦ原子により置換されていてもよい）
の化合物からなる群から選択された１個または複数の化合物を好ましくは含む。
【００４６】
成分Ｃは、特に好ましくは、主に、特に基本的には完全に、式ＩＸ〜ＸＩの化合物からなる群から選択される１個または複数の化合物からなる。
【００４７】
成分Ａ、ＢおよびＣの特に好ましい構成要素である化合物の例を以下に示す。
【００４８】
成分Ａは、式Ｉ−１およびＩ−２
【００４９】
【化４】
2007525587.tif 000005
【００５０】
（式中、パラメーターは、式Ｉで、上で定義したものであり、式中のフェニル環は、また
それぞれ互いに独立して、Ｆ原子により、モノ置換、ジ置換またはポリ置換、好ましくはモノ置換またはジ置換されていてもよい）、
式ＩＩ−１〜ＩＩ−３
【００５１】
【化５】
2007525587.tif 000006
【００５２】
（式中、パラメーターは、式ＩＩで、上で定義したものであり、式中のフェニル環は、またそれぞれ互いに独立して、Ｆ原子により、モノ置換、ジ置換またはポリ置換、好ましくはモノ置換またはジ置換されていてもよい）、
式ＩＩＩ−１
【００５３】
【化６】
2007525587.tif 000007
【００５４】
（式中、パラメーターは、式ＩＩＩで、上で定義したものであり、式中のフェニル環は、またそれぞれ互いに独立して、Ｆ原子により、モノ置換、ジ置換またはポリ置換、好ましくはモノ置換またはジ置換されていてもよい）
および式ＩＶ−１〜ＩＶ−３
【００５５】
【化７】
2007525587.tif 000008
【００５６】
（式中、パラメーターは、式ＩＶで、上で定義したものであり、式中のフェニル環は、またそれぞれ互いに独立して、Ｆ原子により、モノ置換、ジ置換またはポリ置換、好ましくはモノ置換またはジ置換されていてもよい）
の化合物、特に好ましくは式Ｉ−１およびＩ−２ならびに式ＩＩ−１〜ＩＩ−３の化合物からなる群から選択される１個または複数の化合物を好ましくは含む。
【００５７】
成分Ａは、特に好ましくは、主に、特に基本的には完全に、式Ｉ−１およびＩ−２、ＩＩ−１〜ＩＩ−３，ＩＩＩ−１およびＩＶ−１〜ＩＶ−３の化合物、特に好ましくは式Ｉ−１およびＩ−２ならびにＩＩ−１〜ＩＩ−３の化合物からなる群から選択される１個または複数の化合物からなる。
【００５８】
成分Ｂは、式Ｖ−１〜Ｖ−６
【００５９】
【化８】
2007525587.tif 000009
【００６０】
（式中、パラメーターは、式Ｖで、上で定義したものである）、
式ＶＩ−１〜ＶＩ−９
【００６１】
【化９】
2007525587.tif 000010
【００６２】
（式中、Ｒ61およびＲ62は、式ＶＩで、上で定義したものであり、Ｚ61は、−ＣＨ2−ＣＨ2−、−ＣＨ＝ＣＨ−、−Ｃ≡Ｃ−、−ＣＯＯ−、−ＣＨ2Ｏ−または−ＣＦ2Ｏ−、好ましくは−ＣＯＯ−を意味し、式中の左側のフェニル環は、またそれぞれ互いに独立して、Ｆ原子により、モノ置換、ジ置換またはポリ置換、好ましくはモノ置換またはジ置換されていてもよい）、
式ＶＩＩ−１〜ＶＩＩ−６
【００６３】
【化１０】
2007525587.tif 000011
【００６４】
（式中、Ｒ71およびＲ72は、式ＶＩＩで、上で定義したものであり、Ｚ72は、−ＣＨ2−ＣＨ2−、−ＣＨ＝ＣＨ−、−Ｃ≡Ｃ−、−ＣＯＯ−、−ＣＨ2Ｏ−または−ＣＦ2Ｏ−、好ましくは−ＣＯＯ−を意味し、式中のシクロヘキサン環の１個または両方における１個または２個の非隣接の、好ましくは２個のＣＨ2基は、Ｏ原子によって置換されていてもよい）
および式ＶＩＩＩ−１〜ＶＩＩＩ−７
【００６５】
【化１１】
2007525587.tif 000012
【００６６】
（式中、Ｒ81およびＲ82ならびにＬ81〜Ｌ84は、式ＶＩＩＩで、上で定義したものであり、Ｚ81およびＺ82は、−ＣＨ2−ＣＨ2−、−ＣＨ＝ＣＨ−、−Ｃ≡Ｃ−、−ＣＯＯ−、−ＣＨ2Ｏ−または−ＣＦ2Ｏ−、好ましくは−ＣＯＯ−を意味する）
の化合物、特に好ましくは、式Ｖ−１、Ｖ−３、ＶＩ−５、ＶＩＩＩ−３およびＶＩＩＩ−４の化合物からなる群から選択される１個または複数の化合物を好ましくは含む。
【００６７】
成分Ｂは、特に好ましくは、主に、特に基本的には完全に、式Ｖ−１〜Ｖ−６、ＶＩ−１〜ＶＩ−９、ＶＩＩ−１〜ＶＩＩ−６およびＶＩＩＩ−１〜ＶＩＩＩ−７の化合物からなる群から選択される１個または複数の化合物からなる。
【００６８】
成分Ｃは、式ＩＸ−１〜ＩＸ−４
【００６９】
【化１２】
2007525587.tif 000013
【００７０】
（式中、Ｒ91およびＲ92は、式ＩＸで、上で定義したものであり、Ｚ91およびＺ92は、−ＣＨ2−ＣＨ2−、−ＣＨ＝ＣＨ−、−Ｃ≡Ｃ−、−ＣＯＯ−、−ＣＨ2Ｏ−または−ＣＦ2Ｏ−を意味し、式中の１個または複数のシクロヘキサン環における１個または２個の非隣接の、好ましくは２個のＣＨ2基は、Ｏ原子によって置換されていてもよい）、
式Ｘ−１〜Ｘ−４
【００７１】
【化１３】
2007525587.tif 000014
【００７２】
（式中、Ｒ101およびＲ102は、式Ｘで、上で定義したものであり、Ｚ101およびＺ102は、−ＣＨ2−ＣＨ2−、−ＣＨ＝ＣＨ−、−Ｃ≡Ｃ−、−ＣＯＯ−、−ＣＨ2Ｏ−または−ＣＦ2Ｏ−、好ましくは−ＣＨ＝ＣＨ−を意味し、式中のシクロヘキサン環の１個または両方における１個または２個の非隣接の、好ましくは２個のＣＨ2基は、Ｏ原子によって置換されていてもよい）、
および式ＸＩ−１
【００７３】
【化１４】
2007525587.tif 000015
【００７４】
（式中、パラメーターは、式ＸＩで、上で定義したものであり、式中のシクロヘキサン環の１個または複数における１個または２個の非隣接の、好ましくは２個のＣＨ2基は、Ｏ原子によって置換されていてもよい）
の化合物、特に好ましくは式ＩＸ−１、Ｘ−１、Ｘ−２、Ｘ−４およびＸＩ−１の化合物からなる群から選択される１個または複数の化合物を好ましくは含む。
【００７５】
成分Ｃは、特に好ましくは、主に、特に基本的には完全に、式ＩＸ−１〜ＩＸ−４、Ｘ−１〜Ｘ−４およびＸＩ−１の化合物、特に好ましくは式ＩＸ−１、Ｘ−１、Ｘ−２、Ｘ−４およびＸＩ−１の化合物からなる群から選択される１個または複数の化合物からなる。
【００７６】
式Ｉ−１およびＩ−２の化合物は、特に好ましくは式Ｉ−１ａおよびＩ−２ａ
【００７７】
【化１５】
2007525587.tif 000016
【００７８】
（式中、ｎおよびｍは、それぞれ互いに独立して、１〜９、好ましくは１〜５、特に好ましくは１〜３を意味する）
の化合物からなる群から選択される。
【００７９】
式ＩＩ−１〜ＩＩ−３の化合物は、特に好ましくは式ＩＩ−１ａ〜ＩＩ−３ａ
【００８０】
【化１６】
2007525587.tif 000017
【００８１】
（式中、ｎおよびｍは、それぞれ互いに独立して、１〜９、好ましくは１〜５、特に好ましくは１〜３を意味する）
の化合物からなる群から選択される。
【００８２】
式Ｖ−１〜Ｖ−６の化合物は、特に好ましくは、式Ｖ−１ａ〜Ｖ−１ｄ、Ｖ−２ａおよびＶ−２ｂ、Ｖ−３ａ〜Ｖ−３ｆならびにＶ−６ａおよびＶ−６ｂ
【００８３】
【化１７】
2007525587.tif 000018
【００８４】
【化１８】
2007525587.tif 000019
【００８５】
（式中、ｎは、１〜９、好ましくは１〜５、特に好ましくは１〜３を意味し、Ｒ52は、式Ｖで、上で定義したものであるが、好ましくはＣＮ、Ｆ、ＣＦ3またはＯＣＦ3、特に好ましくはＣＮまたはＦを意味する）
の化合物からなる群から選択される。
【００８６】
式ＶＩ−４〜ＶＩ−６の化合物は、特に好ましくは、式ＶＩ−４ａおよびＶＩ−４ｂ、ＶＩ−５ａおよびＶＩ−５ｂならびにＶＩ−６ａ〜ＶＩ−６ｄ
【００８７】
【化１９】
2007525587.tif 000020
【００８８】
（式中、ｎは、１〜９、好ましくは１〜５、特に好ましくは１〜３を意味する）
の化合物からなる群から選択される。
【００８９】
式ＶＩＩ−１〜ＶＩＩ−６の化合物は、特に好ましくは、式ＶＩＩ−１ａ〜ＶＩＩ−６ｄ
【００９０】
【化２０】
2007525587.tif 000021
【００９１】
【化２１】
2007525587.tif 000022
【００９２】
【化２２】
2007525587.tif 000023
【００９３】
（式中、ｎは、１〜９、好ましくは１〜５、特に好ましくは１〜３を意味し、Ｒ72は、式ＶＩＩで、上で定義したものであるが、好ましくはＣＮ、Ｆ、ＣＦ3またはＯＣＦ3、特に好ましくはＣＮまたはＦを意味する）
の化合物からなる群から選択される。
【００９４】
式ＶＩＩＩ−１〜ＶＩＩＩ−５の化合物は、特に好ましくは、式ＶＩＩＩ−１ａ〜ＶＩＩＩ−５ａ
【００９５】
【化２３】
2007525587.tif 000024
【００９６】
（式中、ｎは、１〜９、好ましくは１〜５、特に好ましくは１〜３を意味し、Ｒ82は、式ＶＩＩＩで、上で定義したものであるが、好ましくはＣＮ、Ｆ、ＣＦ3またはＯＣＦ3、特に好ましくはＣＮまたはＦを意味する）
の化合物からなる群から、特に式ＶＩＩＩ−３ａおよびＶＩＩＩ−４ａの化合物から選択される。
【００９７】
式ＩＸ−１の化合物は、特に好ましくは、式ＩＸ−１ａ〜ＩＸ−１ｇ
【００９８】
【化２４】
2007525587.tif 000025
【００９９】
（式中、ｎおよびｍは、それぞれ互いに独立して、アルキル基の場合は、１〜９、好ましくは１〜５、特に好ましくは１〜３を、アルケニル基の場合は、２〜９、好ましくは２〜５、特に好ましくは２または３を意味する）
の化合物からなる群から選択される。
【０１００】
式Ｘ−１の化合物は、特に好ましくは、式Ｘ−１ａ〜Ｘ−１ｇ
【０１０１】
【化２５】
2007525587.tif 000026
【０１０２】
（式中、ｎおよびｍは、それぞれ互いに独立して、アルキル基の場合は、１〜９、好ましくは１〜５、特に好ましくは１〜３、アルケニル基の場合は、２〜９、好ましくは２〜５、特に好ましくは２または３を意味する）
の化合物からなる群から選択される。
【０１０３】
式Ｘ−２の化合物は、特に好ましくは、式Ｘ−２ａ〜Ｘ−２ｃ
【０１０４】
【化２６】
2007525587.tif 000027
【０１０５】
（式中、ｎは、アルキル基の場合は、１〜９、好ましくは１〜５、特に好ましくは１〜３、アルケニルの場合は、２〜９、好ましくは２〜５、特に好ましくは２または３を意味する）
の化合物からなる群から選択される。
【０１０６】
式Ｘ−４の化合物は、特に好ましくは、式Ｘ−４ａ〜Ｘ−４ｆ
【０１０７】
【化２７】
2007525587.tif 000028
【０１０８】
（式中、ｎおよびｍは、それぞれ互いに独立して、アルキル基およびアルコキシ基の場合は、１〜９、好ましくは１〜５、特に好ましくは１〜３、アルケニル基の場合は、２〜９、好ましくは２〜５、特に好ましくは２または３を意味する）
の化合物からなる群から選択される。
【０１０９】
式ＸＩ−１の化合物は、特に好ましくは、式ＸＩ−１ａおよびＸＩ−１ｂ
【０１１０】
【化２８】
2007525587.tif 000029
【０１１１】
（式中、ｎおよびｍは、それぞれ互いに独立して、１〜９、好ましくは１〜５、特に好ましくは３〜５を意味する）
の化合物からなる群から選択される。
【０１１２】
本出願において、構成要素の定義と関連して：
・「〜を含む」とは、問題の構成要素の濃度が、５％以上、好ましくは１０％以上、特に好ましくは２０％以上であることを意味し、
・「主として〜からなる」とは、問題の構成要素の濃度が、５０％以上、好ましくは５５％以上、特に好ましくは６０％以上であることを意味し、
・「基本的には完全に〜からなる」とは、問題の構成要素の濃度が、８０％以上、好ましくは９０％以上、特に好ましくは９５％以上であることを意味する。
【０１１３】
これは、それらの構成要素の成分、即ち化合物、ならびに、同じく成分および化合物であり得るそれらの構成要素の組成物としての媒体の両方に当てはまる。
【０１１４】
成分Ａは、好ましくは主として、特に好ましくは基本的には完全に、式ＩおよびＩＩの、好ましくは式Ｉ−１およびＩ−２ならびにＩＩ−１〜ＩＩ−３の化合物からなる群から選択される１個または複数の化合物からなる。これらの式の化合物において、Ｒ11およびＲ21は、好ましくは１〜７個の炭素原子を有するｎ−アルキルであり、Ｒ12およびＲ22は、好ましくは１〜７個の炭素原子を有するｎ−アルキルまたはｎ−アルコキシである。
【０１１５】
成分Ｂは、好ましくは主として、特に好ましくは基本的には完全に、式Ｖ、ＶＩおよびＶＩＩＩの、好ましくは式Ｖ−１、Ｖ−３、ＶＩ−５、ＶＩＩＩ−３およびＶＩＩＩ−４の化合物からなる群から選択される１個または複数の化合物からなる。これらの式の化合物において、Ｒ51、Ｒ61およびＲ81は、好ましくは１〜７個の炭素原子を有するｎ−アルキルであるか、またはＲ51の場合は、さらに２〜７個の炭素原子を有するアルケニルである。加えて、式Ｖ、ＶＩ、ＶＩＩおよびＶＩＩＩの化合物の右側のフェニル環は、以下：
【０１１６】
【化２９】
2007525587.tif 000030
【０１１７】
のように好ましくは置換されている。
【０１１８】
成分Ｃは、好ましくは主として、特に好ましくは基本的には完全に、式ＩＸ、ＸおよびＸＩの、好ましくは式ＩＸ−１、Ｘ−１、Ｘ−２、Ｘ−４およびＸＩ−１の化合物からなる群から選択される１個または複数の化合物からなる。これらの式の化合物において、Ｒ91、Ｒ101およびＲ111は、好ましくは１〜７個の炭素原子を有するｎ−アルキルまたは２〜７個の炭素原子を有するアルケニルであり、Ｒ92、Ｒ102およびＲ112は、好ましくは１〜７個の炭素原子を有するｎ−アルキル、１〜７個の炭素原子を有するｎ−アルコキシまたは２〜７個の炭素原子を有するアルケニル、あるいは、Ｒ102の場合はさらにＦである。
【０１１９】
液晶媒体の分散Ｄは、成分ＡおよびＢの化合物を以下のように選択することによって好ましくは設定する。
【０１２０】
成分Ａの化合物は、式Ｉ−２ａの化合物の割合（重量％）から出発して成分Ａのすべてのさらなる化合物の割合（重量％）を加え、ただし各場合に（式Ｉ−２ａの化合物の）複屈折Δｎ／（それぞれの化合物の）複屈折Δｎの比で割ることにより計算される当量Ａをそれらの割合に対して形成する。
【０１２１】
成分Ｂの化合物は、成分Ｂのすべての化合物の割合（重量％）を加算し、ただし各場合に（式Ｉ−２ａの化合物の）複屈折Δｎ／（それぞれの化合物の）複屈折Δｎの比で割ることにより計算される当量Ｂをそれらの割合に対して形成する。
【０１２２】
式Ｉ−２ａのすべての化合物の複屈折Δｎは、本出願における値０．３７０（表ＣからのＰＰＴＵＩ−３−２およびＰＰＴＵＩ−３−４についての値から平均したもの）を基準としている。
【０１２３】
本発明に合致する１．１３〜１．１５の範囲、好ましくは１．１３５〜１．１４５の範囲であることが意図されている分散Ｄを有する本発明による液晶媒体は、
・当量Ａの値が、≦２８、好ましくは１８〜２７の範囲であり、
・当量Ｂの値が、５〜１１の範囲、好ましくは６〜１０の範囲であり、
・比Ｂ／Ａが、０．１８〜０．６０の範囲、好ましくは０．２０〜０．５５の範囲である
場合に得られる。
【０１２４】
好ましい実施形態において、本発明による液晶媒体は、全体としての混合物を基準として、合計で、
５％〜４０％、好ましくは１０％〜３５％、特に好ましくは１５％〜３０％の、好ましくは式ＩおよびＩＩの化合物から選択される化合物の成分Ａ、
５％〜５０％、好ましくは１０％〜４５％、特に好ましくは１５％〜４０％の、好ましくは式Ｖ、ＶＩおよびＶＩＩＩの化合物から選択される化合物の成分Ｂ、
３０％〜７０％、好ましくは３５％〜６５％、特に好ましくは４０％〜６０％の、好ましくは式ＩＸ、ＸおよびＸＩの化合物から選択される化合物の成分Ｃ
を含む。
【０１２５】
本発明による媒体は、好ましくは主として、特に好ましくは基本的には完全に、成分Ａ、ＢおよびＣからなる。
【０１２６】
この場合、個々の化合物は、１％〜２５％、好ましくは２％〜２３％、特に好ましくは３％〜２１％の濃度でそれぞれ使用する。
【０１２７】
特に好ましい実施形態において、液晶媒体は、合計で、
１０％〜３５％の式ＩおよびＩＩの化合物、
１０％〜４５％の式Ｖ、ＶＩおよびＶＩＩＩの化合物、ならびに
３５％〜６５％の式ＩＸ、ＸおよびＸＩの化合物
を含む。
【０１２８】
特に、この実施形態における液晶媒体は、合計で、
１５％〜３０％の式Ｉ−１およびＩ−２ならびにＩＩ−１〜ＩＩ−３の化合物、
１５％〜４０％の式Ｖ−１、Ｖ−３、ＶＩ−５、ＶＩＩＩ−３およびＶＩＩＩ−４の化合物、ならびに
４０％〜６０％の式ＩＸ−１、Ｘ−１、Ｘ−２、Ｘ−４およびＸＩ−１の化合物
を含む。
【０１２９】
本発明による液晶媒体は、好ましくは≧８０℃、特に好ましくは≧９０℃、特に≧１００℃の透明点（Clearing point）を有する。
【０１３０】
本発明による液晶媒体は、好ましくは≦−２０℃まで、特に好ましくは≦−３０℃まで、特に≦−４０℃までネマチック相を有する。
【０１３１】
ここでの「ネマチック相を有する」という表現は、第一に、スメクチック相および結晶化が対応する温度の低温で見られず、第二に、同じく加熱してもネマチック相からの解消が起こらないことを意味する。低温における調査は、６μｍの層厚を有するＴＮテストセル中に少なくとも１００時間保存することによりチェックする。高温において、透明点は、従来法によりキャピラリー中で判定する。
【０１３２】
さらに、本発明による液晶媒体は、光学異方性の値が相対的に高いことを特徴とする。複屈折値は、０．１５５〜０．１７５の範囲、好ましくは０．１６０〜０．１７０の範囲、特に好ましくは０．１６１〜０．１６９の範囲である。
【０１３３】
特に本発明による液晶媒体は、１．１３〜１．１５の範囲の光学異方性分散Ｄに正確に設定されている。
【０１３４】
個々の物理的性質のこれらの好ましい値は、また、それぞれの場合に、相互の組み合わせにおいても見られる。特に優先されるのは、次表に示す高い透明点（Ｔ（Ｎ，Ｉ））と同時の比較的低い回転粘度（γ1）の特性の組み合わせを有する液晶媒体である。
【０１３５】
【表１】
2007525587.tif 000031
【０１３６】
本出願において、「≦」は、「以下」、好ましくは「未満」を意味し、「≧」は、「以上」、好ましくは「超える」を意味する。
【０１３７】
本出願において、
【０１３８】
【化３０】
2007525587.tif 000032
【０１３９】
は、トランス−１，４−シクロへキシレンを意味する。
【０１４０】
本出願において、「低い誘電異方性Δεを有する化合物」という表現は、≦＋１０のΔεを有する化合物を意味し、「高い誘電異方性Δεを有する化合物」という表現は、＋１０〜＋６０の範囲のΔεを有するものを意味する。化合物の誘電異方性は、ここではそれぞれの化合物の１０％を液晶ホストに溶解し、ホメオトロピック表面配列の２０μｍの厚さを有する少なくとも１個のテストセル中および均一表面配列の２０μｍの厚さを有する少なくとも１個のテストセル中の１ｋＨｚにおけるこの混合物のキャパシタンスを測定することにより確定する。その測定電圧は、一般的には、０．５Ｖ〜１．０Ｖであるが、常にそれぞれの液晶混合物の容量性しきい値未満である。
【０１４１】
個々の化合物の誘電定数および同じく複屈折を測定するために使用するホスト混合物は、ドイツのＭｅｒｃｋ  ＫＧａＡからのＺＬＩ−４７９２である。
【０１４２】
調査すべき化合物の添加後のホスト混合物の誘電定数の変化および使用した化合物の１００％までの外挿から、調査すべきそれぞれの化合物の値が与えられる。
【０１４３】
調査すべき化合物の添加後のホスト混合物の複屈折の変化および使用した化合物の１００％までの外挿から、調査すべきそれぞれの化合物の値が与えられる。その複屈折は、適合させたアッベ屈折計で配列した試料について測定する。使用される配列剤は、Ｍｅｒｃｋ  ＫＧａＡから入手することができるレシチンの溶液である。その複屈折は、両方とも同じ配列試料について測定された正常な屈折率および異常な屈折率の値から計算される。
【０１４４】
「しきい電圧」という用語は、別に明白な記述の無い限り、１０％相対コントラスト（Ｖ10）に対する光学しきい値と通常通り関係する。
【０１４５】
本出願に示されているすべての百分率は、他に明白な記述が無い限り、重量百分率であり、対応する混合物または混合物成分と関係する。すべての物理的性質は、１９９７年１１月現在の「Ｍｅｒｃｋ  Ｌｉｑｕｉｄ  Ｃｒｙｓｔａｌｓ，Ｐｈｙｓｉｃａｌ  Ｐｒｏｐｅｒｔｉｅｓ  ｏｆ  Ｌｉｑｕｉｄ  Ｃｒｙｓｔａｌｓ」、ドイツのＭｅｒｃｋ  ＫＧａＡ、により測定され、他に明白な記述が無い限り２０℃の温度に適用する。Δｎは、５８９ｎｍの波長で、Δεは、１ｋＨｚの周波数で測定する。
【０１４６】
本発明による液晶媒体は、必要に応じて、さらなる添加剤、例えば通常量の安定剤なども含むことができる。採用されるこれらの添加剤の量は、全体としての混合物の量を基準として、合計で０％〜１０％、好ましくは０．１％〜６％である。採用される個々の化合物の濃度は好ましくはそれぞれ０．１％〜３％である。これらおよび類似の添加剤の濃度は、液晶媒体中の液晶化合物の濃度および濃度範囲を示す場合には考慮に入れない。
【０１４７】
組成物は、通常の方式で混合された、複数の化合物、好ましくは３〜３０個、特に好ましくは６〜２０個、特に１０〜１６個の化合物からなる。一般に、より少ない量で使用される成分の所要量を成分中に溶解し、好ましくは昇温させて主成分を仕上げる。選択した温度が主成分の透明点より上である場合、溶解工程の完了は、観察するのが特に容易である。しかしながら、その他の従来の方法、例えば予備混合物を使用するかまたはいわゆる「マルチボトルシステム」などにより液晶混合物を調製することもまた可能である。
【０１４８】
適当な添加剤を使用して、本発明による液晶相は、それらをこれまでに開示されている任意のタイプのＬＣＤディスプレイ、特にＴＮまたはＳＴＮディスプレイに採用することができるように変性することができる。
【０１４９】
本出願に示されているすべての温度の値は、℃であり、すべての温度差は、他に明白な記述が無い限り対応する差の度数である。
【０１５０】
本出願および以下の実施例において、液晶化合物の構造は、略記（頭文字）を用いて示されており、化学式への変換は、以下の表ＡおよびＢにより行われている。すべてのラジカルＣnＨ2n+1およびＣmＨ2m+1は、それぞれｎ個およびｍ個の炭素原子を有する直鎖のアルキルラジカルである。表Ｂにおける符号化は、おのずから明らかである。表Ａにおいては、親構造に対する頭文字のみが示されている。個々の場合において、親構造に対する頭文字は、ハイフンにより分離された置換基の符号Ｒ1、Ｒ2、Ｌ1、Ｌ2およびＬ3が、後に続く。
【０１５１】
【表２】
2007525587.tif 000033
【０１５２】
【表３】
2007525587.tif 000034
【０１５３】
【表４】
2007525587.tif 000035
【０１５４】
【表５】
2007525587.tif 000036
【０１５５】
【表６】
2007525587.tif 000037
【０１５６】
【表７】
2007525587.tif 000038
【０１５７】
【表８】
2007525587.tif 000039
【０１５８】
【表９】
2007525587.tif 000040
【０１５９】
【表１０】
2007525587.tif 000041
【０１６０】
【表１１】
2007525587.tif 000042
【０１６１】
本発明による液晶媒体は、好ましくは５個以上、特に好ましくは６個以上、特に７個以上の表Ａおよび表Ｂの式から選択される化合物を含む。
【０１６２】
本発明による液晶媒体は、好ましくは３個以上、特に好ましくは４個以上、特に５個以上の表Ｂの式から選択される化合物を含む。
【０１６３】
これらの化合物は、好ましくは、これらの表からの異なる式の化合物である。
【０１６４】
実施例で使用される液晶化合物のΔｎ値およびΔε値を、下の表Ｃに示す。それらは、液晶混合物から外挿法により得られている。正確な測定方法は、表Ｃに示されている。
【０１６５】
【表１２】
2007525587.tif 000043
【０１６６】
１：これらの化合物のΔｎ値およびΔε値は、本発明によるそれぞれの化合物の１０％のと、市販の液晶ＺＬＩ４７９２（Ｍｅｒｃｋ、ダルムシュタット）の９０％からなる液晶混合物から外挿法により得た。
２：これらの化合物のΔｎ値およびΔε値は、本発明によるそれぞれの化合物の５％のと、市販の液晶ＺＬＩ４７９２（Ｍｅｒｃｋ、ダルムシュタット）の９５％からなる液晶混合物から外挿法により得た。
３：これらの化合物のΔｎ値およびΔε値は、本発明によるそれぞれの化合物の１０％のと、市販の液晶ＮＰ１１３２（Ｍｅｒｃｋ、ダルムシュタット）の９０％からなる液晶混合物から外挿法により得た。
実施例
以下の実施例は、本発明を、それを限定するのではなく、説明することを意図している。上文および下文において百分率は、重量百分率を意味する。温度はすべて摂氏温度で示している。Ｔ（Ｎ，Ｉ）は、透明点を意味する。
【０１６７】
Δｎは、５８９ｎｍまたは４５０ｎｍにおける光学異方性を意味する。光学データは、他にはっきりと記述されていない限り２０℃で測定されている。Δεは、誘電異方性を意味する（
【０１６８】
【数１】
2007525587.tif 000044
【０１６９】
であって、
【０１７０】
【数２】
2007525587.tif 000045
【０１７１】
は、長さ方向の分子軸と平行な誘電定数を意味し、
【０１７２】
【数３】
2007525587.tif 000046
【０１７３】
は、それと垂直方向の誘電定数を意味する）。電気光学データは、他にはっきりと記述されていない限り、２０℃で、０．８５μｍのｄ・Δｎ値および０．５３のｄ／Ｐ値において２４０度のねじれを有するＳＴＮセル中で測定した。回転粘度γ1（ｍＰａ・ｓ）は、２０℃で測定した。
【０１７４】
Ｖ10は、しきい電圧、即ち、１０％の相対コントラストにおける特有の電圧を意味する。ねじれは、他に記述が無い限り、２４０度である。
【０１７５】
混合物のらせんねじれ力ＨＴＰは、Ｇｒａｎｄｊｅａｎ−Ｃａｎｏ法により、１重量％のドーパントＳ−８１１（Ｍｅｒｃｋ  ＫＧａＡ、ダルムシュタット）を逆方向配列および２０℃で約２°のくさび角度を有するくさび形セル（セルの角度は、ヘリウム−ネオンレーザー光線の多重反射により測定する）に添加することにより測定する。
【実施例】
【０１７６】
実施例１
液晶混合物を調製する。この混合物の組成と物理的性質を以下の表に示す。
【０１７７】
【表１３】
2007525587.tif 000047
【０１７８】
実施例２
液晶混合物を調製する。この混合物の組成と物理的性質を以下の表に示す。
【０１７９】
【表１４】
2007525587.tif 000048
【０１８０】
実施例３
液晶混合物を調製する。この混合物の組成と物理的性質を以下の表に示す。
【０１８１】
【表１５】
2007525587.tif 000049
【０１８２】
実施例４
液晶混合物を調製する。この混合物の組成と物理的性質を以下の表に示す。
【０１８３】
【表１６】
2007525587.tif 000050
【０１８４】
実施例５
液晶混合物を調製する。この混合物の組成と物理的性質を以下の表に示す。
【０１８５】
【表１７】
2007525587.tif 000051
【０１８６】
比較例１
液晶混合物を調製する。この混合物の組成と物理的性質を以下の表に示す。
【０１８７】
【表１８】
2007525587.tif 000052
【０１８８】
比較例２
液晶混合物を調製する。この混合物の組成と物理的性質を以下の表に示す。
【０１８９】
【表１９】
2007525587.tif 000053
【０１９０】
上の実施例および比較例の液晶混合物中の成分ＡおよびＢの当量ＡおよびＢは、記述中に開示されている方法および表Ｃに開示されている値により確定される。
【０１９１】
混合物の当量ＡおよびＢの値、Ｂ／Ａの比ならびに分散Ｄ0をすべての実施例について次表にまとめる。
【０１９２】
【表２０】
2007525587.tif 000054
【０１９３】
上表が示すように、本発明による実施例は、Ａ、ＢおよびＢ／Ａに関するすべての規準に適合する。その結果として、本発明によるすべての実施例の分散もまた１．１３〜１．１５の所望の範囲内である。
【０１９４】
比較例１および２は、対照的に、パラメーターのＡ、ＢおよびＢ／Ａの１つのみが望ましい基準を満たしていない場合でさえ、その分散もまた結果として所望の範囲に入らないことを示している。
【国際調査報告】
2007525587.tif 000058
2007525587.tif 000059
2007525587.tif 000060
2007525587.tif 000061